(57)【要約】      （修正有）【課題】転写効率に優れ且つクリーニング性に優れた画像形成装置用の環状体の提供。【解決手段】少なくとも最外表面２１を構成する層として、ジメチルシリコーン樹脂をグラフト共重合したポリアミドイミド樹脂を含有し、且つ圧縮弾性率が３．０ＧＰａ以上である樹脂層を有する画像形成装置用の環状体。【選択図】図２
2013068912.tif 000002
【特許請求の範囲】
【請求項１】
少なくとも最外表面を構成する層として、ジメチルシリコーン樹脂をグラフト共重合したポリアミドイミド樹脂を含有し、且つ圧縮弾性率が３．０ＧＰａ以上である樹脂層を有する画像形成装置用の環状体。
【請求項２】
前記樹脂層の表面エネルギーが３０ｄｙｎ／ｃｍ以下である請求項１に記載の画像形成装置用の環状体。
【請求項３】
像保持体と、
前記像保持体の表面を帯電させる帯電装置と、
前記帯電装置により帯電された前記像保持体上に静電潜像を形成する潜像形成装置と、
前記像保持体上の静電潜像をトナーにより現像しトナー像を形成する現像装置と、
請求項１に記載の環状体を用いてなる中間転写用環状体と、
前記像保持体上の前記トナー像を前記中間転写用環状体に転写する一次転写装置と、
前記中間転写用環状体に転写された前記トナー像を記録媒体に転写する二次転写装置と、
を備える画像形成装置。
【請求項４】
請求項１に記載の環状体と、
像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体に転写する一次転写装置、前記環状体に転写された前記トナー像を記録媒体に転写する二次転写装置、前記像保持体の表面を清掃する像保持体用清掃装置、および、前記環状体の表面を清掃する環状体用清掃装置から選ばれる少なくとも一種と、
を備え、画像形成装置に着脱されるプロセスカートリッジ。
【請求項５】
像保持体と、
前記像保持体の表面を帯電させる帯電装置と、
前記帯電装置により帯電された前記像保持体上に静電潜像を形成する潜像形成装置と、
前記像保持体上の静電潜像をトナーにより現像しトナー像を形成する現像装置と、
請求項１に記載の環状体を用いてなる記録媒体搬送用環状体と、
前記像保持体上の前記トナー像を前記記録媒体搬送用環状体によって搬送される記録媒体に転写する転写装置と、
を備える画像形成装置。
【請求項６】
請求項１に記載の環状体と、
像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体によって搬送される記録媒体に転写する転写装置、前記像保持体の表面を清掃する像保持体用清掃装置、および、前記環状体の表面を清掃する環状体用清掃装置から選ばれる少なくとも一種と、
を備え、画像形成装置に着脱されるプロセスカートリッジ。
【発明の詳細な説明】
【技術分野】
【０００１】
本発明は、画像形成装置用の環状体、画像形成装置、およびプロセスカートリッジに関する。
【背景技術】
【０００２】
静電複写方式を用いた画像形成装置は、光導電性の感光体からなる像保持体上を帯電し、画像信号を変調したレーザー光等で静電潜像を形成した後、帯電したトナーで前記静電潜像を現像して可視化したトナー像とする。
【０００３】
例えば、上記トナー像を中間転写体を介して静電的に転写することにより再生画像を得る画像形成装置が知られている（例えば特許文献１参照）。
中間転写体方式を採用した画像形成装置に用いられる中間転写体材料としては、ポリカーボネート樹脂（例えば特許文献２参照）、ポリフッ化ビニリデン（例えば特許文献３および４参照）、ポリアルキレンフタレート（例えば特許文献５参照）などの熱可塑性樹脂の半導電性の無端ベルトや、ポリイミド樹脂や全芳香族ポリアミド樹脂（例えば特許文献６参照）を用いる提案がなされている。
【０００４】
また、アミド基を導入したポリアミドイミド樹脂を用いることが提案されている（例えば特許文献７参照）。尚、該ポリアミドイミド樹脂に、シリコーン樹脂粒子や高級脂肪酸、フッ素樹脂粒子、グラファイト、二硫化モリブデン等の滑剤を皮膜中に分散する事が知られている。
【０００５】
また、ポリアミドイミド樹脂にシリコーン樹脂を共重合する事が提案され（例えば特許文献８参照）、更に対数粘度（分子量）を上げる方法も開示されている（例えば特許文献９参照）。
【先行技術文献】
【特許文献】
【０００６】
【特許文献１】特開昭６２−２０６５６７号公報
【特許文献２】特開平６−０９５５２１号公報
【特許文献３】特開平５−２００９０４号公報
【特許文献４】特開平６−２２８３３５号公報
【特許文献５】特開平６−１４９０８１号公報
【特許文献６】特許第２５６０７２７号明細書
【特許文献７】特許第３２１８１９９号明細書
【特許文献８】特許第４１３９１９６号明細書
【特許文献９】特開２００７−１２１６１９号公報
【発明の概要】
【発明が解決しようとする課題】
【０００７】
本発明の目的は、転写効率に優れ且つクリーニング性に優れた画像形成装置用の環状体を提供することにある。
【課題を解決するための手段】
【０００８】
上記課題は、以下の本発明によって達成される。
即ち、請求項１に係る発明は、
少なくとも最外表面を構成する層として、ジメチルシリコーン樹脂をグラフト共重合したポリアミドイミド樹脂を含有し、且つ圧縮弾性率が３．０ＧＰａ以上である樹脂層を有する画像形成装置用の環状体である。
【０００９】
請求項２に係る発明は、
前記樹脂層の表面エネルギーが３０ｄｙｎ／ｃｍ以下である請求項１に記載の画像形成装置用の環状体である。
【００１０】
請求項３に係る発明は、
像保持体と、
前記像保持体の表面を帯電させる帯電装置と、
前記帯電装置により帯電された前記像保持体上に静電潜像を形成する潜像形成装置と、
前記像保持体上の静電潜像をトナーにより現像しトナー像を形成する現像装置と、
請求項１に記載の環状体を用いてなる中間転写用環状体と、
前記像保持体上の前記トナー像を前記中間転写用環状体に転写する一次転写装置と、
前記中間転写用環状体に転写された前記トナー像を記録媒体に転写する二次転写装置と、
を備える画像形成装置である。
【００１１】
請求項４に係る発明は、
請求項１に記載の環状体と、
像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体に転写する一次転写装置、前記環状体に転写された前記トナー像を記録媒体に転写する二次転写装置、前記像保持体の表面を清掃する像保持体用清掃装置、および、前記環状体の表面を清掃する環状体用清掃装置から選ばれる少なくとも一種と、
を備え、画像形成装置に着脱されるプロセスカートリッジである。
【００１２】
請求項５に係る発明は、
像保持体と、
前記像保持体の表面を帯電させる帯電装置と、
前記帯電装置により帯電された前記像保持体上に静電潜像を形成する潜像形成装置と、
前記像保持体上の静電潜像をトナーにより現像しトナー像を形成する現像装置と、
請求項１に記載の環状体を用いてなる記録媒体搬送用環状体と、
前記像保持体上の前記トナー像を前記記録媒体搬送用環状体によって搬送される記録媒体に転写する転写装置と、
を備える画像形成装置である。
【００１３】
請求項６に係る発明は、
請求項１に記載の環状体と、
像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体によって搬送される記録媒体に転写する転写装置、前記像保持体の表面を清掃する像保持体用清掃装置、および、前記環状体の表面を清掃する環状体用清掃装置から選ばれる少なくとも一種と、
を備え、画像形成装置に着脱されるプロセスカートリッジである。
【発明の効果】
【００１４】
請求項１に係る発明によれば、最外表面を構成する層として、ジメチルシリコーン樹脂をグラフト共重合したポリアミドイミド樹脂を含有し、且つ圧縮弾性率が３．０ＧＰａ以上である樹脂層を有しない場合に比べ、転写効率に優れ且つクリーニング性に優れた画像形成装置用の環状体が提供される。
【００１５】
請求項２に係る発明によれば、表面エネルギーが３０ｄｙｎ／ｃｍ以下でない場合に比べ、クリーニング性に優れた画像形成装置用の環状体が提供される。
【００１６】
請求項３に係る発明によれば、最外表面を構成する層として、ジメチルシリコーン樹脂をグラフト共重合したポリアミドイミド樹脂を含有し、且つ圧縮弾性率が３．０ＧＰａ以上である樹脂層を有する環状体を用いない場合に比べ、画質に優れた画像が得られる画像形成装置が提供される。
【００１７】
請求項４に係る発明によれば、最外表面を構成する層として、ジメチルシリコーン樹脂をグラフト共重合したポリアミドイミド樹脂を含有し、且つ圧縮弾性率が３．０ＧＰａ以上である樹脂層を有する環状体を用いない場合に比べ、画質に優れた画像が得られるプロセスカートリッジが提供される。
【００１８】
請求項５に係る発明によれば、最外表面を構成する層として、ジメチルシリコーン樹脂をグラフト共重合したポリアミドイミド樹脂を含有し、且つ圧縮弾性率が３．０ＧＰａ以上である樹脂層を有する環状体を用いない場合に比べ、画質に優れた画像が得られる画像形成装置が提供される。
【００１９】
請求項６に係る発明によれば、最外表面を構成する層として、ジメチルシリコーン樹脂をグラフト共重合したポリアミドイミド樹脂を含有し、且つ圧縮弾性率が３．０ＧＰａ以上である樹脂層を有する環状体を用いない場合に比べ、画質に優れた画像が得られるプロセスカートリッジが提供される。
【図面の簡単な説明】
【００２０】
【図１】本実施形態に係る環状体を示す概略斜視図である。
【図２】図１のＡ−Ａ断面図である。
【図３】本実施形態に係る画像形成装置の一例を示す模式断面図である。
【発明を実施するための形態】
【００２１】
以下、本発明の実施形態について詳細に説明する。
【００２２】
＜環状体＞
本実施形態に係る画像形成装置用の環状体（以下単に「環状体」とも称す）は、少なくとも最外表面を構成する層（以下単に「最表面層」とも称す）として、ジメチルシリコーン樹脂をグラフト共重合したポリアミドイミド樹脂を含有し、且つ圧縮弾性率が３．０ＧＰａ以上である樹脂層を有する。
【００２３】
従来、ポリアミドイミド樹脂においてジメチルシリコーン樹脂を共重合すると、柔軟性のあるエーテル基が主鎖に入るため、膜の硬度低下が起こりクリーニング性が低下してしまうことがあった。
これに対し、本実施形態に係る環状体は、ジメチルシリコーン樹脂をグラフト共重合したポリアミドイミド樹脂を最表面層に含有するとの構成を備えることで、転写効率に優れ且つクリーニング性に優れた環状体とし得る。
これは、ジメチルシリコーン樹脂をグラフト共重合することで、硬度が高く圧縮弾性率が３．０ＧＰａ以上となり、且つ表面エネルギーの低いポリアミドイミド樹脂が得られるためであると推察される。また、主鎖のポリアミドイミド樹脂を全芳香族とすることで、更に硬度が高く表面エネルギーの低いポリアミドイミド樹脂が得られるものと推察される。
【００２４】
−圧縮弾性率−
上記圧縮弾性率は、超微小硬度計ＤＵＨ−２０１Ｓ（株式会社島津製作所製）を用いて以下の条件で、試料に対し０．３μｍ以上０．５μｍ以下での針入時の応力と針入量の傾きより求められる。
測定環境：２３℃、５５％ＲＨ、使用圧子：三角錐圧子、試験モード：３（軟質材料試験）、試験荷重：６．９×１０−３Ｎ（０．７０ｇｆ）、負荷速度：０．１４２×１０−３Ｎ（０．０１４５ｇｆ／ｓｅｃ）
【００２５】
圧縮弾性率が上記範囲であることにより、クリーニング性に優れた環状体とし得る。
尚、上記圧縮弾性率は、更に３．２ＧＰａ以上であることが好ましく、４ＧＰａ以上であることがより好ましい。一方、特に限定されるものではないが、上限値としては６ＧＰａ以下であることが好ましい。
【００２６】
−表面エネルギー−
また、前記樹脂層の表面エネルギーは３０ｄｙｎ／ｃｍ以下であることが好ましく、更に２７ｄｙｎ／ｃｍ以下であることが好ましく、２５ｄｙｎ／ｃｍ以下であることがより好ましい。一方、特に限定されるものではないが、下限値としては１５ｄｙｎ／ｃｍ以上であることが好ましい。
圧縮弾性率が上記範囲であることにより、転写効率に優れた環状体とし得る。
【００２７】
上記表面エネルギーは、表面エネルギーが３０ｄｙｎ／ｃｍ、４０ｄｙｎ／ｃｍ、５０ｄｙｎ／ｃｍの試薬（和光純薬製）で各皮膜の接触角を測定し、横軸に試薬の表面エネルギー、縦軸にｃｏｓ（接触角）を取った時の１（接触角が０）になる表面エネルギー値を膜の表面エネルギーとする（Ｚｉｓｍａｎプロット）。
【００２８】
−達成法−
尚、圧縮弾性率は、ジメチルシリコーン樹脂をグラフト共重合するポリアミドイミド樹脂を構成する芳香族系モノマーの比率によって上記の範囲に制御される。
また、表面エネルギーは、ポリアミドイミド樹脂にグラフト共重合するジメチルシリコーン樹脂の含有率、鎖長を変えることによって上記の範囲に制御される。
【００２９】
−環状体の構成−
次いで、本実施形態に係る環状体の構成について説明する。
本実施形態に係る環状体は、図１に示すごとく無端状のベルト形状である環状体１であり、前述の構成を有する最表面層１層からなる環状体であってもよいし、図２に示すごとく基材層２２の外周面上に前述の構成を有する最表面層２１を有する２層構成の環状体であってもよい。また、基材層２２と最表面層２１の間にその他の層を有する態様であってもよい。
【００３０】
・最表面層
（１）ジメチルシリコーン樹脂をグラフト共重合したポリアミドイミド樹脂
最表面層は、ジメチルシリコーン樹脂をグラフト共重合したポリアミドイミド樹脂（以下単に「グラフト重合ＰＡＩ」とも称す）を含有する。
尚、グラフト重合ＰＡＩとしては、主鎖の片末端に二個の反応基を持つジメチルシリコーン樹脂をグラフト共重合したポリアミドイミド樹脂が好ましい。
【００３１】
上記グラフト重合ＰＡＩとしては、特に下記一般式（１）乃至（３）で示される化合物が好ましい。
【００３２】
【化１】
2013068912.tif 000003
【００３３】
〔上記一般式（１）乃至（３）において、Ｒ２はトリカルボン酸無水物の残基を、Ｒ３およびＲ５はジイソシアネートまたはジアミンの残基を、Ｒ４は３価のアルキル基を、ｎは５以上１０００以下の整数を、ｍは正の整数を、それぞれ表す。〕
【００３４】
更に、Ｒ２のより好ましい例としては後述のトリカルボン酸無水物の好ましい例として挙げられた化合物の残基が挙げられる。また、Ｒ３およびＲ５のより好ましい例としては後述のジイソシアネートまたはジアミンの好ましい例として挙げられた化合物の残基が挙げられ、Ｒ４のより好ましい例としては後述の主鎖の片末端に二個の反応基を持つジメチルシリコーン樹脂の好ましい例として挙げられた一般式（１−１），（２−１），および（３−１）におけるＲ６，Ｒ７およびＲ８で囲まれた部分の基が挙げられ、更には以下に示す３価の基等が挙げられる。
【００３５】
【化２】
2013068912.tif 000004
【００３６】
更に、ｎは表面エネルギーの低下効果が大きく且つ最表面層の硬度低下の抑制や塗布液の粘度上昇の抑制との観点から、１０以上３００以下の整数であることがより好ましい。
【００３７】
ここで、本実施形態におけるグラフト重合ＰＡＩの重合について説明する。
ポリアミドイミド樹脂は、トリカルボン酸無水物とジイソシアネートまたはジアミンとの組み合わせで作製される。ポリアミドイミド樹脂においてジメチルシリコーン樹脂をグラフト重合するためには、イソシアネート基もしくはアミン基と反応する基（例えば水酸基、カルボキシル基、アミン基／本明細書においては単に「反応基」とも称す）を片末端に２つ持つジメチルシリコーン樹脂を、予めジアミンもしくはジイソシアネートと反応させ、ジメチルシリコーン樹脂をグラフトしたジアミンもしくはジイソシアネートを作製する。例えば下記に示す反応式のごとく、反応基として水酸基を片末端に２つ持つジメチルシリコーン樹脂とＭＤＩ（ジイソシアネートの一例）とを反応させる等の方法により、ジメチルシリコーン樹脂をグラフトしたジアミンもしくはジイソシアネートが得られる。
その後、このジメチルシリコーン樹脂をグラフトしたジアミンもしくはジイソシアネートと、トリカルボン酸無水物と、を反応させることによりジメチルシリコーン樹脂をグラフト共重合したポリアミドイミド樹脂（グラフト重合ＰＡＩ）が得られる。
【００３８】
【化３】
2013068912.tif 000005
【００３９】
また、トリカルボン酸無水物と、ジアミンもしくはジイソシアネートと、片末端に２つの反応基（例えば水酸基、カルボキシル基、アミン基）を持つジメチルシリコーン樹脂と、を混合し反応させる方法によっても本実施形態におけるグラフト重合ＰＡＩが得られる。
【００４０】
上記の重合に用いるトリカルボン酸無水物、ジイソシアネート、ジアミンとしては、芳香族系のものを使うことが望ましい。
トリカルボン酸無水物またはその誘導体の好ましい例としては、トリメリット酸無水物や、テレフタル酸、イソフタル酸、４，４’ビフェニルジカルボン酸、４，４’ビフェニルエーテルジカルボン酸、４，４’ビフェニルスルホンジカルボン酸、４，４’ベンゾフェノンジカルボン酸、ピロメリット酸、トリメリット酸、３，３’，４，４’ベンゾフェノンテトラカルボン酸、３，３，’，４，４’ビフェニルスルホンテトラカルボン酸、３，３’，４，４’ビフェニルテトラカルボン酸、アジピン酸、セバチン酸、マレイン酸、フマール酸、ダイマー酸、スチルベンジカルボン酸、１，４シクロヘキサンジカルボン酸、１，２シクロヘキサンジカルボン酸等の多価カルボン酸の酸ハライド化合物等が望ましい。
ジイソシアネートの好ましい例としてはＭＤＩ（ジフェニルメタンジイソシアネート）、ＴＯＤＩ（３，３’−ジメチルビフェニル−４，４’−ジイソシアネート）、ＮＤＩ（１，５−ナフタレンジイソシアネート）、トリレンジイソシアネート、キシリレンジイソシアネート、４，４’−ジフェニルエーテルジイソシアネート、４，４’−〔２，２−ビス（４−フェノキシフェニル）プロパン〕ジイソシアネート、ビフェニル−４，４’−ジイソシアネート、ビフェニル−３，３’−ジイソシアネート、ビフェニル−３，４’−ジイソシアネート、２，２’−ジメチルビフェニル−４，４’−ジイソシアネート、３，３’−ジエチルビフェニル−４，４’−ジイソシアネート、２，２’−ジエチルビフェニル−４，４’−ジイソシアネート、３，３’−ジメトキシビフェニル−４，４’−ジイソシアネート、２，２’−ジメトキシビフェニル−４，４’−ジイソシアネート、ナフタレン−２，６−ジイソシアネート等が望ましい。
ジアミンの好ましい例としては４，４’−ジアミノジフェニルエーテル、１，４−ビス（４−アミノフェノキシ）ベンゼン、ｍ−フェニレンジアミン、ｐ−フェニレンジアミン、オキシジアニリン、メチレンジアミン、ヘキサフルオロイソプロピリデンジアミン、ジアミノ−ｍ−キシリレン、ジアミノ−ｐ−キシリレン、１，４−ナフタレンジアミン、１，５−ナフタレンジアミン、２，６−ナフタレンジアミン、２，７−ナフタレンジアミン、２，２’−ビス−（４−アミノフェニル）プロパン、２，２’−ビス−（４−アミノフェニル）へキサフルオロプロパン、４，４’−ジアミノジフェニルスルホン、３，３’−ジアミノジフェニルスルホン、３，３’−ジアミノジフェニルエーテル、３，４−ジアミノビフェニル、４，４’−ジアミノベンゾフェノン、３，４−ジアミノジフェニルエーテル、イソプロピリデンジアニリン、３，３’−ジアミノベンゾフェノン、ｏ−トリジン、２，４−トリレンジアミン、１，３−ビス−（３−アミノフェノキシ）ベンゼン、１，３−ビス−（４−アミノフェノキシ）ベンゼン、２，２−ビス−［４−（４−アミノフェノキシ）フェニル］プロパン、ビス−［４−（４−アミノフェノキシ）フェニル］スルホン、ビス−［４−（３−アミノフェノキシ）フェニル］スルホン、４，４’−ビス−（４−アミノフェノキシ）ビフェニル、２，２’−ビス−［４−（４−アミノフェノキシ）フェニル］へキサフルオロプロパン、４，４’−ジアミノジフェニルスルフィド、３，３’−ジアミノジフェニルスルフィド等が望ましい。
【００４１】
また、主鎖の片末端に二個の反応基を持つジメチルシリコーン樹脂としては下記一般式（１−１），（２−１），または（３−１）で表されるジメチルシリコーン樹脂が挙げられる。
【００４２】
【化４】
2013068912.tif 000006
【００４３】
〔上記一般式（１−１）乃至（３−１）において、Ｒ６はアクリル酸またはメタクリル酸の残基を、Ｒ７はアルキル基を、Ｒ８はアルキレン基を、ｎは５以上１０００以下の整数を、それぞれ表す。尚、２つあるＲ８は同一でも異なっていてもよい。〕
【００４４】
主鎖の片末端に二個の反応基を持つジメチルシリコーン樹脂の市販品の好ましい例としては、例えばチッソ社製のサイラプレーンＦＭＤＡ２１が挙げられる。
【００４５】
ジメチルシリコーン樹脂の添加量は、転写効率を向上させ且つ膜の硬度を高くする観点から、グラフト重合ＰＡＩ中において５質量％以上４０質量％以下が望ましく、更には５質量％以上２０質量％以下がより望ましい。
【００４６】
このようにして得られたグラフト重合ＰＡＩの数平均分子量は、１００００以上５００００以下とすることが望ましく、１５０００以上４００００以下とすることがより望ましい。
【００４７】
（２）導電性材料
導電性材料とは、本実施形態に係る環状体に導電性を付与し得る材料を表し、即ち上記環状体の内周面、外周面の表面抵抗率を１０１３以下に制御し得る材料を指す。
上記導電性材料としては、例えばカーボンブラック、または導電性高分子材料等が挙げられる。
【００４８】
上記カーボンブラックとしては、オイルファーネスブラック、チャンネルブラック、アセチレンブラック等の一般的なカーボンブラックが用いられる。より具体的には、三菱化学製の＃３３５０Ｂ、＃３０、＃３０３０Ｂ、東海カーボン製の＃５５００、電気化学（株）製の粒状アセチレンブラック、旭カーボン（株）製のＨＳ−５００、アサヒサーマルＦＴ、アサヒサーマルＭＴ、ライオンアグゾ（株）製のケッチェンブラック、キャボット（株）製のバルカンＸＣ−７２、キャボット社の「REGAL 400R」、「MONARCH 1300」、Ｄｅｇｕｓｓａ社の「Color Black FW200」、「SPECIAL BLACK 4」、「PRINTEX150T」、「PRINTEX140T」、「PRINTEX U」等が挙げられる。
これらの中でも、チャンネルブラックや酸化処理したカーボンブラックを用いることが望ましい。カーボンブラックは、１種類でなく複数種類配合してもよい。
【００４９】
また、上記導電性高分子材料としては、例えばポリアニリン、ポリピロール、ポリチオフェン、ポリアセチレン等が挙げられる。尚、上記導電性材料は単独で用いても混合して用いてもよい。
【００５０】
本実施形態に用いられる導電性材料の添加量は、前記最表面層の全固形分１００質量部に対し、１０質量部以上５０質量部以下が望ましく、１５質量部以上４０質量部以下が更に望ましい。
【００５１】
導電性材料をポリアミドイミド樹脂中に分散する方法としては、セラミックビーズやボールといったメディアの衝突力を利用して粉砕するメディアミル、高圧で微小オリフィスを通過させ高せん断力をかけるとともに衝突させた際の衝撃力を利用する湿式ジェットミルやホモジナイザといった一般的に用いられる分散方法が用いられる。
【００５２】
（３）その他の添加剤
本実施形態に係る環状体には、上記のほかにも、酸化防止剤や界面活性剤等、画像形成装置の環状体として用いられるどの添加剤を用いてもよい。
【００５３】
・基材層
既に述べた通り、本実施形態にかかる環状体は、基材層２２の外周面上に前述の構成を有する最表面層２１を有する２層構成としてもよく、基材層２２と最表面層２１の間にその他の層を有する態様としてもよい。
【００５４】
基材層は、樹脂材料を含んで構成される。基材層も、環状体の用途に応じて（例えば中間転写体［中間転写ベルト］や、搬送転写体［搬送転写ベルト］等の転写ベルトに適用する場合）、導電剤を含んで構成される。
【００５５】
尚、該基材層は引っ張り弾性率が３ＧＰａ以上の層であることが好ましい。
上記引っ張り弾性率は、以下の方法により測定される。即ち、オートグラフ（（株）東洋精機製作所製、Ｖ１−Ｃ）を用い、ＪＩＳ  Ｋ  ７１６１に準拠して、５ｍｍ×５０ｍｍの大きさに切り出したサンプルをチャック間距離４０ｍｍになるように保持し、常温にて引張速度を２０ｍｍ／ｍｉｎとして測定される。
【００５６】
樹脂としては、例えば、ポリイミド樹脂、ポリアミド樹脂、ポリアミドイミド樹脂、ポリエーテルエーテルエステル樹脂、ポリアリレート樹脂、ポリエステル樹脂、補強材を添加してなるポリエステル樹脂などが挙げられる。
【００５７】
導電剤については、前述の最表面層を構成する導電剤として列挙したものが好適に用いられる。
【００５８】
−環状体の製造方法−
次に、本実施形態に係る環状体における最表面層の製造方法について説明する。尚、最表面層のみの単層構成の場合には以下の方法により環状体が製造され、一方基材等を有する複数層の構成の場合には、該基材等の外周面上に以下の方法により最表面層を形成することで環状体が得られる。
【００５９】
上記環状体は、（ａ）塗布工程、（ｂ）乾燥工程、（ｃ）加熱工程、（ｄ）剥離工程を経て製造されることが好ましい。
【００６０】
（ａ）塗布工程
まず、塗布工程では、少なくとも前述のグラフト重合ＰＡＩおよび溶媒を含有する樹脂組成物を調製する。
上記溶媒としては、例えば、ｎ−メチル−２−ピロリドン、ジメチルアセトアミド、ジグライム等が挙げられる。
【００６１】
次に、芯材の外周面に前記樹脂組成物を塗布する。
尚、芯材としては、アルミニウムやステンレスが望ましく用いられ、特にステンレスを用いることが望ましい。また、形成された環状体の芯材表面からの剥離を良好に行うため、芯材の表面には離型性が付与されていてもよい。離型性を付与するためには、芯材表面をクロムやニッケルでメッキしたり、フッ素系樹脂やシリコーン樹脂で表面を被覆したり、あるいは表面に離型剤を塗布することが有効である。
【００６２】
芯材表面に樹脂組成物を塗布する方法としては、例えば、樹脂組成物をノズルから吐出させながら、回転する芯材を回転軸方向に移動させることによって、芯材の外周面に樹脂組成物を塗布する方法や、芯材を樹脂組成物に浸漬して引き上げる浸漬塗布法等が挙げられる。
【００６３】
（ｂ）乾燥工程
本実施形態に係る環状体の製造方法では、前記塗布工程の後、形成した塗布膜を乾燥させる乾燥工程を行う。尚、乾燥工程とは、芯材表面に塗布された樹脂組成物の塗布膜の流動性を失わせることを目的として加熱が施される工程である。尚、前記乾燥工程における乾燥条件としては、８０℃以上１８０℃以下の範囲の温度で１０分間以上６０分間以下とすることが望ましい。
【００６４】
（ｃ）加熱工程
本実施形態に係る環状体の製造方法では、前記乾燥工程の後、形成した乾燥膜を更に高い温度で加熱する加熱工程（焼成工程）を行う。
更に高い温度で加熱することにより、ポリアミドイミド樹脂による乾燥膜では更に溶媒を揮発させ、またイミド転化を生じさせ、ポリアミドイミド樹脂を含んでなる樹脂皮膜を形成する。
【００６５】
尚、加熱工程は２段階以上に分けて段階的に昇温して加熱されることが望ましい。
ここで例えば、４段階に分けて加熱を行う方法を一例にとって説明する。まず、第一段階の温度１３０℃まで昇温して２０分保持し、次いで第二段階の温度１７５℃まで昇温して２０分保持し、更に第三段階の温度２２０℃まで昇温して２０分保持し、最後に第四段階の温度２５０℃まで昇温して２０分保持し、溶媒の除去を行って加熱工程が施される。
尚、ここでの加熱温度は、加熱装置の設定温度をさし、例えば加熱炉によって加熱を行う場合であれば該加熱炉の設定温度をさす。
【００６６】
また、前記加熱工程の加熱条件としては、２段階以上に分けて昇温する内の最高到達温度が、３００℃以下で加熱することが望ましく、更には２８０℃以下で加熱することがより望ましい。これは、３００℃以下であることによりアミド基の分解が抑制され、脆い皮膜となることが抑制されるためである。
【００６７】
上記加熱工程での総加熱時間（最初の段階における昇温を開始する時から最後の段階での加熱を終了する時までの時間）は、２０分間以上１２０分間以下とすることが望ましく、４０分間以上９０分間以下とすることがより望ましい。
【００６８】
（ｄ）剥離工程
このようにして得られた環状体を、芯材と環状体との間隙に空気を吹き込む等の公知の方法によって剥離する剥離工程を経ることによって、本実施形態に係る環状体が製造される。
環状体の厚さは０．０５ｍｍ以上０．２ｍｍ以下であることが望ましく、０．０６ｍｍ以上０．１２ｍｍ以下であることが更に望ましい。
【００６９】
なお、本実施形態に係る環状体の製造方法は前記方法に限定されるものではなく、他の公知の方法によって形成してもよい。
【００７０】
−環状体の物性−
本実施形態に係る環状体の表面抵抗率は、内周面側および外周面側共に、１×１０８Ω／□以上１×１０１３Ω／□以下であることが望ましく、１×１０９Ω／□以上１×１０１２Ω／□以下であることがより望ましい。
【００７１】
また、本実施形態に係る環状体の体積抵抗率は、１０７Ω・ｃｍ以上１０１２Ω・ｃｍ以下が望ましく、１０８Ω・ｃｍ以上１０１１Ω・ｃｍ以下がより望ましい。
【００７２】
本実施形態に係る環状体は、ベルト状であっても、該ベルト状の環状体を円筒状基体の表面に被覆したドラム状であってもよい。
【００７３】
＜画像形成装置＞
上記本実施形態に係る環状体は、電子写真方式の画像形成装置用の環状体として好適に用いられ、特に中間転写用環状体または記録媒体搬送用環状体として好適に用いられる。即ち、上記本実施形態に係る環状体を適用した望ましい画像形成装置の態様としては、例えば以下の２態様が挙げられる。
【００７４】
第一の態様は、像保持体と、前記像保持体の表面を帯電させる帯電装置と、前記帯電装置により帯電された前記像保持体上に静電潜像を形成する潜像形成装置と、前記像保持体上の静電潜像をトナーにより現像しトナー像を形成する現像装置と、本実施形態に係る環状体を用いてなる中間転写用環状体と、前記像保持体上の前記トナー像を前記中間転写用環状体に転写する一次転写装置と、前記中間転写用環状体に転写された前記トナー像を記録媒体に転写する二次転写装置と、を備える画像形成装置である。
尚、環状体を中間転写用環状体として用いる場合には、該環状体は表面抵抗率１×１０８Ω／□以上１×１０１２Ω／□以下の抵抗率を持つことが望ましい。
【００７５】
尚、上記画像形成装置においては、本実施形態に係る環状体と、像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体に転写する一次転写装置、前記環状体に転写された前記トナー像を記録媒体に転写する二次転写装置、前記像保持体の表面を清掃する像保持体用清掃装置、および、前記環状体の表面を清掃する環状体用清掃装置から選ばれる少なくとも一種と、を備え、上記画像形成装置に着脱されるプロセスカートリッジを備えていてもよい。
【００７６】
第二の態様は、像保持体と、前記像保持体の表面を帯電させる帯電装置と、前記帯電装置により帯電された前記像保持体上に静電潜像を形成する潜像形成装置と、前記像保持体上の静電潜像をトナーにより現像しトナー像を形成する現像装置と、本実施形態に係る環状体を用いてなる記録媒体搬送用環状体と、前記像保持体上の前記トナー像を前記記録媒体搬送用環状体によって搬送される記録媒体に転写する転写装置と、を備える画像形成装置である。
尚、環状体を記録媒体搬送用環状体として用いる場合には、該環状体は表面抵抗率１×１０９Ω／□以上１×１０１２Ω／□以下の抵抗率を持つことが望ましい。
【００７７】
尚、上記画像形成装置においては、本実施形態に係る環状体と、像保持体、前記像保持体の表面を帯電させる帯電装置、前記帯電装置により帯電された前記像保持体上に静電潜像を形成する潜像形成装置、前記像保持体上の静電潜像をトナーにより現像しトナー像を形成する現像装置、前記像保持体上の前記トナー像を前記環状体によって搬送される記録媒体に転写する転写装置、前記像保持体の表面を清掃する像保持体用清掃装置、および、前記環状体の表面を清掃する環状体用清掃装置から選ばれる少なくとも一種と、を備え、上記画像形成装置に着脱されるプロセスカートリッジを備えていてもよい。
【００７８】
以下においては、本実施形態に係る環状体を中間転写用環状体（中間転写ベルト）として用いた実施形態について、図面を参照して説明する。
【００７９】
図３は、本実施形態に係る画像形成装置の構成の一例（一実施形態）を示す概略図である。本実施形態に係る画像形成装置１００は、いわゆるタンデム方式であり、電子写真感光体からなる４つの像保持体１０１ａ乃至１０１ｄの周囲に、その回転方向に沿って順次、帯電装置１０２ａ乃至１０２ｄ、露光装置１１４ａ乃至１１４ｄ、現像装置１０３ａ乃至１０３ｄ、一次転写装置（一次転写ロール）１０５ａ乃至１０５ｄ、像保持体クリーニング装置１０４ａ乃至１０４ｄが配置されている。尚、転写後の像保持体１０１ａ乃至１０１ｄの表面に残留している残留電位を除去するために除電器を備えていてもよい。
【００８０】
また、中間転写ベルト１０７が、支持ロール１０６ａ乃至１０６ｄ、駆動ロール１１１および対向ロール１０８に支持され、環状体支持装置（ベルト支持装置）１０７ｂを形成している。これらの支持ロール１０６ａ乃至１０６ｄ、駆動ロール１１１および対向ロール１０８により、中間転写ベルト１０７は、各像保持体１０１ａ乃至１０１ｄの表面に接触しながら各像保持体１０１ａ乃至１０１ｄと一次転写ロール１０５ａ乃至１０５ｄとで挟まれる領域を矢印Ａの方向に移動し得る。一次転写ロール１０５ａ乃至１０５ｄが中間転写ベルト１０７を介して像保持体１０１ａ乃至１０１ｄに接触する部位が一次転写部となり、像保持体１０１ａ乃至１０１ｄと一次転写ロール１０５ａ乃至１０５ｄとの接触部には一次転写電圧が印加される。
【００８１】
また、二次転写装置として、中間転写ベルト１０７および二次転写ベルト１１６を介して対向ロール１０８と二次転写ロール１０９が対向配置されている。紙等の記録媒体１１５が中間転写ベルト１０７の表面に接触しながら中間転写ベルト１０７と二次転写ロール１０９とで挟まれる領域を矢印Ｂの方向に移動し、その後、定着装置１１０を通過する。二次転写ロール１０９が中間転写ベルト１０７および二次転写ベルト１１６を介して対向ロール１０８に接触する部位が二次転写部となり、二次転写ロール１０９と対向ロール１０８との接触部には二次転写電圧が印加される。更に、転写後の中間転写ベルト１０７と接触するように、中間転写ベルトクリーニング装置１１２および１１３が配置されている。
【００８２】
この構成の多色画像形成装置１００では、像保持体１０１ａが矢印Ｃの方向に回転するとともに、その表面が帯電装置１０２ａによって帯電された後、レーザー光等の露光装置１１４ａにより第１色目の静電潜像が形成される。形成された静電潜像はその色に対応するトナーを収容した現像装置１０３ａにより、トナーで現像（顕像化）されてトナー像が形成される。なお、現像装置１０３ａ乃至１０３ｄには、各色の静電潜像に対応するトナー（例えば、イエロー、マゼンタ、シアン、ブラック）がそれぞれ収容されている。
【００８３】
像保持体１０１ａ上に形成されたトナー像は、一次転写部を通過する際に、一次転写ロール１０５ａによって中間転写ベルト１０７上に静電的に転写（一次転写）される。以降、第１色目のトナー像を保持した中間転写ベルト１０７上に、一次転写ロール１０５ｂ乃至１０５ｄによって、第２色目、第３色目、第４色目のトナー像が順次重ね合わせられるよう一次転写され、最終的に多色の多重トナー像が得られる。
【００８４】
中間転写ベルト１０７上に形成された多重トナー像は、二次転写部を通過する際に、記録媒体１１５に静電的に一括転写される。トナー像が転写された記録媒体１１５は、定着装置１１０に搬送され、加熱や加圧等により定着処理された後、機外に排出される。
【００８５】
一次転写後の像保持体１０１ａ乃至１０１ｄは、像保持体クリーニング装置１０４ａ乃至１０４ｄにより残留トナーが除去される。一方、二次転写後の中間転写ベルト１０７は、中間転写ベルトクリーニング装置１１２および１１３により残留トナーが除去され、次の画像形成プロセスに備える。
【００８６】
〔像保持体〕
像保持体１０１ａ乃至１０１ｄとしては、公知の電子写真感光体が広く適用される。電子写真感光体としては、感光層が無機材料で構成される無機感光体や、感光層が有機材料で構成される有機感光体などが用いられる。有機感光体においては、露光により電荷を発生する電荷発生層と、電荷を輸送する電荷輸送層を積層する機能分離型有機感光体や、電荷を発生する機能と電荷を輸送する機能を果たす単層型有機感光体が好適に用いられる。また、無機感光体においては、感光層がアモルファスシリコンにより構成されているものが、好適に用いられる。
【００８７】
また、像保持体の形状には特に限定はなく、例えば、円筒ドラム状、シート状またはプレート状等、公知の形状が採用される。
【００８８】
〔帯電装置〕
帯電装置１０２ａ乃至１０２ｄとしては、特に制限はなく、例えば、導電性（ここで、帯電装置における「導電性」とは例えば体積抵抗率が１０７Ω・ｃｍ未満を意味する。）または半導電性（ここで、帯電装置における「半導電性」とは例えば体積抵抗率が１０７乃至１０１３Ωｃｍを意味する。）のローラ、ブラシ、フィルム、またはゴムブレード等を用いた接触型帯電器、コロナ放電を利用したスコロトロン帯電器やコロトロン帯電器など、公知の帯電器が広く適用される。これらの中でも接触型帯電器が望ましい。
【００８９】
帯電装置１０２ａ乃至１０２ｄは、像保持体１０１ａ乃至１０１ｄに対し、通常、直流電流を印加するが、交流電流を更に重畳させて印加してもよい。
【００９０】
〔露光装置〕
露光装置１１４ａ乃至１１４ｄとしては、特に制限はなく、例えば、像保持体１０１ａ乃至１０１ｄの表面に、半導体レーザー光、ＬＥＤ（Light Emitting Diode、発光ダイオード）光、または液晶シャッタ光等の光源、或いはこれらの光源からポリゴンミラーを介して定められた像様に露光し得る光学系機器など、公知の露光装置が広く適用される。
【００９１】
〔現像装置〕
現像装置１０３ａ乃至１０３ｄとしては、目的に応じて選択され、例えば、一成分系現像剤または二成分系現像剤をブラシ、またはローラ等を用い接触或いは非接触させて現像する公知の現像器などが挙げられる。
【００９２】
本実施形態の画像形成装置１００に用いるトナー（現像剤）は特に限定されず、例えば、結着樹脂と着色剤を含んで構成される。
【００９３】
結着樹脂としては、スチレン類、モノオレフィン類、ビニルエステル類、α−メチレン脂肪族モノカルボン酸エステル類、ビニルエーテル類、またはビニルケトン類等の単独重合体および共重合体が例示され、特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、またはポリプロピレン等が挙げられる。更に、ポリエステル、ポリウレタン、エポキシ樹脂、シリコーン樹脂、ポリアミド、変性ロジン、またはパラフィンワックス等も挙げられる。
【００９４】
着色剤としては、マグネタイト、フェライト等の磁性粉、カーボンブラック、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、またはＣ．Ｉ．ピグメント・ブルー１５：３等が代表的なものとして挙げられる。
【００９５】
トナーには、帯電制御剤、離型剤、他の無機粒子等の公知の添加剤を内添加処理や外添加処理してもよい。
【００９６】
離型剤としては、低分子ポリエチレン、低分子ポリプロピレン、フィッシャートロプシュワックス、モンタンワックス、カルナバワックス、ライスワックス、またはキャンデリラワックス等が代表的なものとして挙げられる。
【００９７】
帯電制御剤としては、公知のものが使用されるが、アゾ系金属錯化合物、サリチル酸の金属錯化合物、または極性基を含有するレジンタイプ等の帯電制御剤が用いられる。
【００９８】
他の無機粒子としては、粉体流動性、帯電制御等の目的で、平均１次粒径が４０ｎｍ以下の小径無機粒子を用い、更に、付着力低減の為、それより大径の無機或いは有機粒子を併用してもよい。これらの他の無機粒子は公知のものが使用される。
また、小径無機粒子については表面処理することにより、分散性が高くなり、粉体流動性をあげる効果が大きくなるため有効である。
【００９９】
トナーの製造方法としては、高い形状制御性を得られることから、乳化重合凝集法や溶解懸濁法等などの重合法が望ましく用いられる。また、これらの方法で得られたトナーをコアにして、更に凝集粒子を付着、加熱融合してコアシェル構造をもたせる製造方法を行ってもよい。
【０１００】
なお、外添剤を添加する場合、トナーおよび外添剤をヘンシェルミキサー或いはＶブレンダー等で混合することによって製造し得る。また、トナーを湿式にて製造する場合は、湿式にて外添してもよい。
【０１０１】
〔一次転写ロール〕
一次転写ロール１０５ａ乃至１０５ｄは単層或いは多層のいずれでもよい。例えば、単層構造の場合は、発泡または無発泡のシリコーンゴム、ウレタンゴム、またはＥＰＤＭ等にカーボンブラック等の導電性粒子が適量配合されたロールで構成される。
【０１０２】
〔像保持体クリーニング装置〕
像保持体クリーニング装置１０４ａ乃至１０４ｄは、一次転写工程後の像保持体１０１ａ乃至１０１ｄの表面に付着する残存トナーを除去するためのものであり、クリーニングブレードの他、ブラシクリーニング、またはロールクリーニング等が用いられる。これらの中でもクリーニングブレードを用いることが望ましい。また、クリーニングブレードの材質としてはウレタンゴム、ネオプレンゴム、またはシリコーンゴム等が挙げられる。
【０１０３】
〔二次転写ロール〕
二次転写ロール１０９の層構造は、特に限定されるものではないが、例えば、三層構造の場合、コア層と中間層とその表面を被覆するコーティング層により構成される。コア層は導電性粒子を分散したシリコーンゴム、ウレタンゴム、またはＥＰＤＭ等の発泡体で、中間層はこれらの無発泡体で構成される。コーティング層の材料としては、テトラフルオロエチレン−ヘキサフルオロプロピレン共重合体、またはパーフルオロアルコキシ樹脂などが挙げられる。二次転写ロール１０９の体積抵抗率は１０７Ωｃｍ以下であることが望ましい。また、中間層を除いた２層構造としてもよい。
【０１０４】
〔対向ロール〕
対向ロール１０８は、二次転写ロール１０９の対向電極を形成する。対向ロール１０８の層構造は、単層或いは多層のいずれでもよい。例えば単層構造の場合は、シリコーンゴム、ウレタンゴム、またはＥＰＤＭ等にカーボンブラック等の導電性粒子が適量配合されたロールで構成される。二層構造の場合は、上記のゴム材料で構成される弾性層の外周面を高抵抗層で被覆したロールから構成される。
【０１０５】
また、対向ロール１０８と二次転写ロール１０９のシャフトとには、通常１ｋＶ以上６ｋＶ以下の電圧が印加される。対向ロール１０８のシャフトへの電圧印加に代えて、対向ロール１０８に接触させた電気良導性の電極部材と二次転写ロール１０９とに電圧を印加してもよい。上記電極部材としては、金属ロール、導電性ゴムロール、導電性ブラシ、金属プレート、または導電性樹脂プレート等が挙げられる。
【０１０６】
〔定着装置〕
定着装置１１０としては、例えば、熱ローラ定着器、加圧ローラ定着器、またはフラッシュ定着器など公知の定着器が広く適用される。
【０１０７】
〔中間転写ベルトクリーニング装置〕
中間転写ベルトクリーニング装置１１２および１１３としては、クリーニングブレードの他、ブラシクリーニング、またはロールクリーニング等が用いられる、これらの中でもクリーニングブレードを用いることが望ましい。また、クリーニングブレードの材質としてはウレタンゴム、ネオプレンゴム、またはシリコーンゴム等が挙げられる。
【０１０８】
上述した実施形態においては、像保持体が複数個で構成される所謂タンデム方式の画像形成装置を説明したが、像保持体が１個で、色数分だけ中間転写ベルトが回転・作像プロセスを行う所謂複数サイクル方式（例えば４サイクル方式等）の画像形成装置であっても良い。
【実施例】
【０１０９】
以下、実施例および比較例について説明するが、本発明は以下の実施例に限定されるものではない。尚、以下において「部」は、特に断りのない限り質量基準を表す。
【０１１０】
〔実施例１〕
（ジメチルシリコーン樹脂グラフト重合ポリアミドイミド樹脂）
表１に記載の配合量（単位：部）に従い、ＮＭＰ中にシリコーン樹脂（反応基を持ったジメチルシリコーン樹脂）を投入し、溶解後、ジイソシアネート、トリメリット酸二無水物の順に攪拌しながら投入した。投入材料が完全に溶解した後、攪拌しながら１８０℃に昇温し５時間保持させた後に冷却し、ジメチルシリコーン樹脂グラフト重合ポリアミドイミド溶液を得た。
【０１１１】
（無端ベルト作製方法）
表１に示したジメチルシリコーン樹脂グラフト重合ポリアミドイミド溶液中に、カーボンブラック（ＦＷ１／Ｄｅｇｕｓｓａ製）を５０ｐｈｒ添加し、高圧衝突型分散機（ジーナス製）を用い２００Ｍｐａにてφ０．１ｍｍのオリフィスを通過させるとともに２分割したスラリーを衝突させることを５回行い、分散を行った。この物にカーボンブラックの配合質量が、樹脂１００部に対して２０部になるようジメチルシリコーン樹脂グラフト重合ポリアミドイミド溶液を攪拌しながら加えた塗布液を準備した。
この塗布液をディップコートにて膜厚８０μｍになるように調整した塗布条件でφ２７８のアルミ製パイプ外面に塗布し、１２０℃で２０分回転乾燥を行った。このものを第一段階温度１３０℃２０分とし、第二段階温度１７５℃２０分、第三段階温度２２０℃２０分、第四段階温度２５０℃２０分とした炉中で溶剤除去を行った後、フィルムを抜き取り定められた幅にすることで無端ベルトを得た。
【０１１２】
得られた無端ベルトを、富士ゼロックス社製のＤｏｃｕＰｒｉｎｔＣ６５５０の中間転写ベルトとして組み込み、下記に示した方法で評価を行った。
【０１１３】
（圧縮弾性率および表面エネルギーの測定）
作製した無端ベルトからサンプルを切り出し、以下の方法で測定した。
・圧縮弾性率
このサンプルを超微小硬度計ＤＵＨ−２０１Ｓ（株式会社島津製作所製）を用いて以下の条件で、０．３μｍ以上０．５μｍ以下での針入時の応力と針入量の傾きより、圧縮弾性率を求めた。
測定環境：２３℃、５５％ＲＨ、使用圧子：三角錐圧子、試験モード：３（軟質材料試験）、試験荷重：６．９×１０−３Ｎ（０．７０ｇｆ）、負荷速度：０．１４２×１０−３Ｎ（０．０１４５ｇｆ／ｓｅｃ）
【０１１４】
・表面エネルギー
表面エネルギーが３０ｄｙｎ／ｃｍ、４０ｄｙｎ／ｃｍ、５０ｄｙｎ／ｃｍの試薬（和光純薬製）で各皮膜の接触角を測定し、横軸に試薬の表面エネルギー、縦軸にｃｏｓ（接触角）を取った時の１（接触角が０）になる表面エネルギー値を膜の表面エネルギーとした（Ｚｉｓｍａｎプロット）。
【０１１５】
（クリーニング性）
３０℃／８５％ＲＨの環境下において、ハーフトーン（マゼンタ３０％）の画像をＡ４縦サイズで連続して３０００枚転写した後、ハーフトーン（マゼンタ３０％）の画像をＡ３縦用紙に転写した。得られたハーフトーン画像を目視により下記評価基準で白抜け画像の判定および、ベルト表面の汚染状態観察を行った。
・白抜け画像／汚染状態の評価基準
◎：白抜けなし、汚染なし
○：わずかに白抜けあり、わずかに汚染あり
△：白抜けあり、汚染あり
×：ひどい白抜けあり、ひどい汚染あり
【０１１６】
（二次転写効率）
２２℃５５％ＲＨの環境下において、１０ｍｍ×５０ｍｍのシアン１００％の画像を中間転写体に形成後、用紙に転写し、定着される前に機械を止め、用紙に転写されたトナー量と中間転写体に残ったトナー量を測定し、（用紙に転写されたトナー量）÷（用紙に転写されたトナー量＋中間転写体に残ったトナー量）×１００で転写効率を求めた。
・二次転写効率の評価基準
◎：９５％以上
○：９２．５％以上９５％未満
△：９０％以上９２．５％未満
×：９０％未満
【０１１７】
〔実施例２〜６、比較例１〜４〕
実施例１において、ジメチルシリコーン樹脂グラフト重合ポリアミドイミド樹脂の組成を下記表１および表２に示す通り変更した以外は、実施例１に記載の方法により無端ベルトを作製し、評価を行なった。
【０１１８】
【表１】
2013068912.tif 000007
【０１１９】
【表２】
2013068912.tif 000008
【０１２０】
実施例１〜６にて示すごとく、片末端ジメチルシリコーン樹脂をグラフト重合し、上記範囲の圧縮弾性率を持つポリアミドイミド樹脂を用いることで、クリーニング性に優れた静電複写プロセス用無端ベルトが得られた。
また、実施例２〜６に示すごとく、更に表面エネルギーを上記範囲とすることで、転写効率の優れた静電複写プロセス用無端状ベルトを得られた。
【０１２１】
〔実施例７〕
また、２層構成の無端ベルトとして、まず下記の基材層を作製した。
ポリアミック酸（宇部興産製ＵワニスＡ）樹脂溶液中に、カーボンブラック（ＳＢ４、Ｄｅｇｕｓｓａ製）を８０ｐｈｒ添加し、高圧衝突型分散機（ジーナス製）を用い２００Ｍｐａにてφ０．１ｍｍのオリフィスを通過させるとともに２分割したスラリーを衝突させることを５回行い、分散を行った。この物にカーボンブラックの配合質量が、樹脂１００部に対して３０部になるようにジメチルシリコーン樹脂グラフト重合ポリアミドイミド溶液を攪拌しながら加えた塗布液を準備した。この塗布液をディップコートにてφ２７８のアルミ製パイプ外面に塗布し、１２０℃で２０分回転乾燥を行った。このものを第一段階温度２５０℃２０分とし、第二段階温度２８０℃２０分、第三段階温度３００℃２０分、第四段階温度３２０℃２０分とした炉中で溶剤除去を行い、基材層を得た。
この基材層の膜厚は４０μｍであり、引っ張り弾性率は３．２ＧＰａであった。
【０１２２】
この基材層上に、前記実施例２に示した方法により４０μｍの膜厚の最表面層を形成し、２層構成の無端ベルトを得た。
【０１２３】
この２層構成の無端ベルトを用い、実施例１に記載の方法により評価を行なった。結果を上記表１に示す。
【０１２４】
（色ずれ評価）
上記実施例７で得た２層構成の無端ベルト、および前述の実施例２の無端ベルトを用いて、以下の方法により色ずれ評価を行った。
前述の富士ゼロックス社製のＤｏｃｕＰｒｉｎｔＣ６５５０の中間転写ベルトとして組み込んだ後、２２℃５５％ＲＨの環境下において、プロセス方向と直角方向に４色黒ライン画像を形成し、得られた画像を顕微鏡で観察し、色ずれの有無を確認した。
・色ずれの評価基準
○：色ずれなし。
△：Ｘ５０で観察して色ずれあり。
×：目視で判る色ずれあり。
以上の結果を表１に示す。
【０１２５】
実施例７に示すごとく、内面に引っ張り弾性率が上記範囲の基材層を設けることで、色ずれが改善されていることが判る。
【符号の説明】
【０１２６】
１  環状体
２１  最表面層
２２  基材層
１０１ａ乃至１０１ｄ  像保持体
１０２ａ乃至１０２ｄ  帯電装置
１０３ａ乃至１０３ｄ  現像装置
１０４ａ乃至１０４ｄ  像保持体クリーニング装置
１０５ａ乃至１０５ｄ  一次転写ロール
１０６ａ乃至１０６ｄ  支持ロール
１０７  中間転写ベルト
１０７ｂ  環状体支持装置（ベルト支持装置）
１０８  対向ロール
１０９  二次転写ロール
１１０  定着装置
１１１  駆動ロール
１１２  中間転写ベルトクリーニングブレード
１１３  中間転写ベルトクリーニングブラシ
１１４ａ乃至１１４ｄ  像露光装置
１１５  記録媒体
１１６  二次転写ベルト
【図１】
2013068912.tif 000009
【図２】
2013068912.tif 000010
【図３】
2013068912.tif 000011